"フッ素原子を有さない、1分子中に6個以上のメタアクリロイルオキシ基を有する化合物Aと、前記メタアクリロイルオキシ基と反応しうる反応性官能基と、フルオロアルキル基と、を有するシルセスキオキサンBと、光重合開始剤Cと、を含有する硬化性樹脂組成物。前記化合物Aが、イソシアヌレート環を有する、請求項1に記載の硬化性樹脂組成物。前記反応性官能基が、メタアクリロイルオキシ基、アミノ基、メルカプト基、イソシアネート基、および、ヒドロキシイミノ基からなる群から選ばれる少なくとも1種である、請求項1または2に記載の硬化性樹脂組成物。前記シルセスキオキサンBの含有量が、前記化合物A100質量部に対して0.1~10質量部であり、前記光重合開始剤Cの含有量が、前記化合物A100質量部に対して1~20質量部である、請求項1~3のいずれかに記載の硬化性樹脂組成物。近年、硬化性樹脂組成物に要求される特性のレベルは一層高まっており、例えば、自動車のヘッドランプや携帯電話のタッチパネルを被覆する塗膜ハードコートには、高い硬度、ならびに、優れた透明性および撥水性が要求されている。そこで、本発明は、高硬度であって、透明性および撥水性に優れた硬化物塗膜が得られる、硬化性樹脂組成物を提供することを目的とする。本発明者は、上記目的を達成するために鋭意検討した結果、硬化性樹脂組成物に所定のシルセスキオキサンを配合することで、得られる塗膜が高硬度となり、透明性および撥水性にも優れることを見出し、本発明を完成させた。すなわち、本発明は、以下の1~4を提供する。1フッ素原子を有さない、1分子中に6個以上のメタアクリロイルオキシ基を有する化合物Aと、上記メタアクリロイルオキシ基と反応しうる反応性官能基と、フルオロアルキル基と、を有するシルセスキオキサンBと、光重合開始剤Cと、を含有する硬化性樹脂組成物。2上記化合物Aが、イソシアヌレート環を有する、上記1に記載の硬化性樹脂組成物。3上記反応性官能基が、メタアクリロイルオキシ基、アミノ基、メルカプト基、イソシアネート基、および、ヒドロキシイミノ基からなる群から選ばれる少なくとも1種である、上記1または2に記載の硬化性樹脂組成物。4上記シルセスキオキサンBの含有量が、上記化合物A100質量部に対して0.1~10質量部であり、上記光重合開始剤Cの含有量が、上記化合物A100質量部に対して1~20質量部である、上記1~3のいずれかに記載の硬化性樹脂組成物。本発明によれば、高硬度であって、透明性および撥水性に優れた硬化物塗膜が得られる、硬化性樹脂組成物を提供することができる。[硬化性樹脂組成物]本発明の硬化性樹脂組成物以下、単に本発明の組成物ともいうは、フッ素原子を有さない、1分子中に6個以上のメタアクリロイルオキシ基を有する化合物Aと、上記メタアクリロイルオキシ基と反応しうる反応性官能基と、フルオロアルキル基と、を有するシルセスキオキサンBと、光重合開始剤Cと、を含有する硬化性樹脂組成物である。以下、本発明の組成物に含有される各成分について詳細に説明する。化合物A本発明の組成物に含有される化合物Aは、フッ素原子を有さず、1分子中に6個以上のメタアクリロイルオキシ基を有する化合物であれば、特に限定されない。なお、メタアクリロイルオキシ基は、アクリロイルオキシ基CH2=CHCOO-および/またはメタクリロイルオキシ基CH2=CCH3COO-を意味する。本発明の組成物は、化合物Aを含有することにより、塗布性レベリング性および硬化性に優れ、得られる塗膜硬化物は、より高硬度となり、基材に対する密着性も良好なものとなる。化合物Aが1分子中に有するメタアクリロイルオキシ基の数は、より高硬度な塗膜が得られるという理由から、6~15個であるのが好ましい。このような化合物Aとしては、例えば、以下に説明するウレタンメタアクリレートA1、シルセスキオキサンA2等が挙げられる。<ウレタンメタアクリレートA1>ウレタンメタアクリレートA1は、フッ素原子を有さず、1分子中にウレタン結合と6個以上のメタアクリロイルオキシ基とを有するウレタンメタアクリレートである。なお、ウレタンメタアクリレートは、ウレタンアクリレートおよび/またはウレタンメタクリレートを意味する。このようなウレタンメタアクリレートA1としては、1分子中に2個以上のイソシアネート基を有するポリイソシアネートa11と、1分子中に1個以上のヒドロキシ基と6個以上のメタアクリロイルオキシ基とを有する化合物a12とを反応させることにより得られるウレタンメタアクリレートであるのが好ましい。以下では、ポリイソシアネートa11および化合物a12について説明する。ポリイソシアネートa11ポリイソシアネートa11としては、例えば、ヘキサメチレンジイソシアネートHDI、トリメチルヘキサメチレンジイソシアネートTMHDI、リジンジイソシアネート、ノルボルナンジイソシアネートNBDIなどの脂肪族ポリイソシアネート;トランスシクロヘキサン-1,4-ジイソシアネート、イソホロンジイソシアネートIPDI、ビスイソシアネートメチルシクロヘキサンH6XDI、ジシクロヘキシルメタンジイソシアネートH12MDIなどの脂環式ポリイソシアネート;TDI例えば、2,4-トリレンジイソシアネート2,4-TDI、2,6-トリレンジイソシアネート2,6-TDI、MDI例えば、4,4′-ジフェニルメタンジイソシアネート4,4′-MDI、2,4′-ジフェニルメタンジイソシアネート2,4′-MDI、1,4-フェニレンジイソシアネート、ポリメチレンポリフェニレンポリイソシアネート、キシリレンジイソシアネートXDI、テトラメチルキシリレンジイソシアネートTMXDI、トリジンジイソシアネートTODI、1,5-ナフタレンジイソシアネートNDI、トリフェニルメタントリイソシアネートなどの芳香族ポリイソシアネート;これらのイソシアヌレート体;等が挙げられ、これらを1種単独で用いてもよく、2種以上を併用してもよい。これらのうち、本発明の組成物から得られる塗膜硬化物の硬度という観点から、イソシアヌレート体が好ましく、脂肪族ポリイソシアネートまたは脂環式ポリイソシアネートのイソシアヌレート体がより好ましく、HDIまたはIPDIのイソシアヌレート体がさらに好ましい。化合物a12化合物a12としては、例えば、2-ヒドロキシエチルアクリレートHEA、2-ヒドロキシエチルメタクリレートHEMA、2-ヒドロキシプロピルメタアクリレート、2-ヒドロキシブチルメタアクリレート、骨格がペンタエリスリトールである化合物、骨格がジペンタエリスリトールである化合物等が挙げられ、これらを1種単独で用いてもよく、2種以上を併用してもよい。骨格がペンタエリスリトールである化合物としては、例えば、ペンタエリスリトールトリメタアクリレート等が挙げられる。骨格がジペンタエリスリトールである化合物としては、例えば、ジペンタエリスリトールトリメタアクリレート、ジペンタエリスリトールテトラメタアクリレート、ジペンタエリスリトールペンタメタアクリレート等が挙げられる。これらのうち、ペンタエリスリトールトリアクリレートPETIA、ジペンタエリスリトールトリアクリレート、ジペンタエリスリトールテトラアクリレート、ジペンタエリスリトールペンタアクリレートDPPAが好ましい。ウレタンメタアクリレートA1の製造ウレタンメタアクリレートA1の製造において、化合物a12の量は、ポリイソシアネートa111モルに対して、1.5~2.5モルであるのが好ましい。ウレタンメタアクリレートA1の製造方法としては、例えば、ポリイソシアネートa11と化合物a12とを、50~80°Cの条件下において、触媒として既存の有機スズ触媒例えばジブチルスズジラウレートを使用し、溶媒としてメチルエチルケトン、酢酸エチルを使用する方法が挙げられる。このようなウレタンメタアクリレートA1としては、得られる塗膜の硬度等の観点から、1分子中のメタアクリロイルオキシ基が6~15個であるものが好ましく、具体的には、例えば、下記式A1-1、下記式A1-2、下記式A1-3で表されるものが挙げられる。<シルセスキオキサンA2>シルセスキオキサンA2は、フッ素原子を有さず、1分子中に6個以上のメタアクリロイルオキシ基を有するシルセスキオキサンであり、このようなシルセスキオキサンであれば、特に限定されない。なお、シルセスキオキサンは、詳細については後述するが、基本構成単位がT単位であるポリシロキサンの総称であり、ランダム構造、カゴ構造、ラダー構造等の構造をとることが知られている。このようなシルセスキオキサンA2としては、市販品を用いることができ、その具体例としては、アクリロイルオキシ基アクリロキシプロピル基を有するシルセスキオキサンであるAC-SQSI-20東亞合成社製が挙げられる。シルセスキオキサンB本発明の組成物に含有されるシルセスキオキサンBは、上述した化合物Aが有するメタアクリロイルオキシ基と反応しうる反応性官能基以下、単に反応性官能基というと、フルオロアルキル基と、を有するシルセスキオキサンである。<シルセスキオキサンの一般的な説明>まず、一般的なシルセスキオキサンについて説明する。シロキサン結合Si-O-Si結合で主鎖が構成される含ケイ素ポリマーをポリシロキサンという。ケイ素原子には4つの結合手があるため、ポリシロキサンの基本構成単位としては、下記式に示すように、M単位、D単位、T単位、および、Q単位の4種が存在するRは有機基を示す。シルセスキオキサンは、基本構成単位がT単位であるポリシロキサンの総称である。シルセスキオキサン中において、ケイ素原子は3個の酸素原子と結合し、酸素原子は2個のケイ素原子と結合していることから、シルセスキオキサンはRSiO32nという式で表されるRは有機基を示し、nは整数を示す。。シルセスキオキサンにおけるシロキサン結合の骨格の構造としては、ランダム構造、ラダー構造、カゴ構造が知られている。ここで、カゴ構造とは、共有結合した原子で形成された複数の環によって容積が定まり、容積内に位置する点は環を通過せずには容積から離れることができない構造のことをいう。カゴ構造を有するシルセスキオキサンは、各ユニットであるRSiO32どうしが、酸素原子が共有されて連結し、カゴ構造を形成しているシルセスキオキサンであり、具体的には、例えば、上記式中のnが8である下記式B-1で表されるシルセスキオキサン、上記式中のnが10である下記式B-2で表されるシルセスキオキサン、上記式中のnが12である下記式B-3で表されるシルセスキオキサン等が挙げられる。<本発明におけるシルセスキオキサンBの説明>本発明におけるシルセスキオキサンBとしては、上記のようなシルセスキオキサンであって、反応性官能基とフルオロアルキル基とを有するものであれば、特に限定されない。本発明の組成物は、シルセスキオキサンBのシロキサン結合の骨格により、より高硬度となる。また、本発明の組成物においては、シルセスキオキサンBは、反応性官能基を有することで上述した化合物Aに対する分散性に優れ、これにより、得られる塗膜の透明性が優れると考えられる。さらに、本発明の組成物から得られる塗膜においては、シルセスキオキサンBが有するフルオロアルキル基に由来するフッ素原子が表面に配列され、撥水性に優れるものと考えられる。このとき、シルセスキオキサンBが有する反応性官能基が、化合物Aのメタアクリロイルオキシ基と一部反応結合し、このメタアクリロイルオキシ基と反応しないシルセスキオキサンBのフルオロアルキル基が、空気が疎水的であることを駆動力として、塗膜表面に出現し配列されるものと考えられる。シルセスキオキサンBが有する反応性官能基としては、メタアクリロイルオキシ基と反応しうる反応可能な基であれば特に限定されないが、例えば、メタアクリロイルオキシ基、アミノ基、メルカプト基、イソシアネート基、ヒドロキシイミノ基等が挙げられ、なかでも、メタアクリロイルオキシ基との反応性という観点から、メタアクリロイルオキシ基、アミノ基、メルカプト基であるのが好ましい。シルセスキオキサンBが有するフルオロアルキル基とは、アルキル基中の水素原子の一部または全部がフッ素原子で置換された基のことをいい、例えば、炭素原子数1~20のぺルフルオロアルキル基が挙げられ、炭素原子数1~6のぺルフルオロアルキル基が好ましく、その具体例としては、トリフルオロメチル基CF3-、ペンタフルオロエチル基C2F5-、ヘプタフルオロプロピル基C3F7-、トリデカフルオロヘキシル基C6F13-、CF3-CF2x-CH2y-で示される基式中、xは3,5,7,9等の奇数を示し、yは0,1,2,3等の整数を示す、CF32-CF-CF2x-CH2y-で示される基式中、xは4,6,8等の偶数を示し、yは0,1,2,3等の整数を示す、CF3CF2x-R-CH2y-で示される基式中、xは0以上の整数を示し、yは0,1,2,3等の整数を示し、Rは-C6H4-、-C=O-NH-等の2価の基を示す等が挙げられる。また、シルセスキオキサンBが有するフルオロアルキル基としては、各種反応を利用して得られる基であってもよく、例えば、下記式i、ii等で表される反応によって得られる基が挙げられる各式中のSiはシルセスキオキサンが有するケイ素原子を示す。-Si-CH23-NCOOH-CH23-CF24-Hi-Si-CH23-SHH-CF24-CH22-O-C=O-CH=CH2iiこれらのうち、得られる塗膜の撥水性がより優れるという理由および安全性の観点から、トリデカフルオロヘキシル基C6F13-が好ましい。このようなシルセスキオキサンBは、例えば、下記式1で表すことができる。R1-X-SiO32n1上記式1中、nは6以上の整数を示し、Xは単結合またはアルキレン基を示し、R1は反応性官能基またはフルオロアルキル基を示す。複数のR1は同一であっても異なっていてもよいが、少なくとも、1つのR1は反応性官能基を示し、別の1つのR1はフルオロアルキル基を示す。上記式1中のnが示す6以上の整数としては、6~20であるのが好ましい。また、上記式1中のXが示すアルキレン基としては、例えば、炭素原子数1~6のアルキレン基が挙げられ、その具体例としては、メチレン基、エチレン基、プロパン-1,3-ジイル基、ブタン-1,4-ジイル基、ヘプタン-1,5-ジイル基、ヘキサン-1,6-ジイル基が挙げられ、なかでも、エチレン基、プロパン-1,3-ジイル基であるのが好ましい。上記式1で表されるシルセスキオキサンBとしては、上記式1中のnが8を示すカゴ構造のシルセスキオキサンが挙げられ、具体的には、例えば、下記式2で表されるものが挙げられる。下記式2中、XおよびR1は、上記式1中のXおよびR1と同義である。このようなシルセスキオキサンBの製造方法としては、例えば、所定の官能基を有するトリアルコキシシランシランカップリング剤を加水分解縮合させて得る方法、すなわち、上述した反応性官能基を有するトリアルコキシシランb1と、上述したフルオロアルキル基を有するトリアルコキシシランb2とを加水分解縮合させて得る方法が挙げられる。この場合、より具体的には、例えば、トリアルコキシシランb1とトリアルコキシシランb2とを、所定の仕込み量で反応系に仕込み、テトラメチルアンモニウムヒドロキシド水溶液等の溶媒を徐々に加えた後、系内を室温で攪拌して加水分解縮合させ、攪拌終了後に溶媒を留去させることで、シルセスキオキサンBを得る方法が挙げられる。なお、トリアルコキシシランb1およびトリアルコキシシランb2が有するアルコキシ基としては、特に限定されず、例えば、メトキシ基、エトキシ基、プロポキシ基、ブトキシ基等が挙げられ、なかでも、メトキシ基、エトキシ基であるのが好ましい。トリアルコキシシランb1とトリアルコキシシランb2との仕込み量モルは、特に限定されず、仕込み量比としてのモル比b1/b2としては、例えば、1/7~7/1とすることができるが、本発明の組成物から得られる塗膜の撥水性がより優れるという観点からは、後者の量が多い方が好ましく、1/7~3/5であるのがより好ましい。トリアルコキシシランb1としては、市販品を用いることができ、その具体例としては、アクリロイルオキシ基を有する、3-アクリロキシプロピルトリメトキシシラン[CH3O3SiC3H6OOCHC=CH2]KBM-5103、信越化学工業社製、メルカプト基を有する、γ-メルカプトプロピルトリメトキシシラン[CH3O3SiC3H6SH]KBM-803、信越化学工業社製、アミノ基を有する、γ-アミノプロピルトリメトキシシラン[CH3O3SiC3H6NH2]KBM-903、信越化学工業等が挙げられる。また、トリアルコキシシランb2としては、市販品を用いることができ、その具体例としては、トリフルオロプロピルトリメトキシシラン[CH3O3SiC2H4CF3]KBM-7103、信越化学工業社製、トリエトキシ-1H,1H,2H,2H-トリデカフルオロ-n-オクチルシラン[CH3O3SiC2H4C6F13]DynasylanF8261、エボニックデグサ社製等が挙げられる。このようにして得られるシルセスキオキサンBの含有量は、得られる塗膜の透明性および撥水性がより優れるという理由から、上述した化合物A100質量部に対して0.1~10質量部であるのが好ましく、0.5~5質量部であるのがより好ましい。光重合開始剤C本発明の組成物に含有される光重合開始剤Cは、光によって例えばラジカル重合性官能基を有する化合物を重合させうるものであれば特に制限されない。光重合開始剤Cとしては、例えば、アルキルフェノン系光重合開始剤、アセトフェノン類、ベンゾフェノン類、ミヒラーベンゾイルベンゾエート、α-アミロキシムエステル、テトラメチルチュウラムモノサルファイド、ベンゾイン類、ベンゾインメチルエーテル、チオキサントン類、プロピオフェノン類、ベンジル類、アシルホスフィンオキシド類が挙げられ、これらを1種単独で用いてもよく、2種以上を併用してもよい。これらのうち、光安定性、光開裂の高効率性、表面硬化性、樹脂との相溶性、低揮発、低臭気という観点から、アルキルフェノン系光重合開始剤であるのが好ましい。アルキルフェノン系光重合開始剤としては、具体的には、例えば、1-ヒドロキシ-シクロヘキシル-フェニル-ケトン、2-ヒドロキシ-2-メチル-1-フェニル-プロパン-1-オン、1-[4-2-ヒドロキシエトキシ-フェニル]-2-ヒドロキシ-2-メチル-1-プロパン-1-オン等が挙げられ、なかでも、1-ヒドロキシ-シクロヘキシル-フェニル-ケトンであるのが好ましい。1-ヒドロキシ-シクロヘキシル-フェニル-ケトンとしては、市販品を用いることができ、具体的には、例えば、イルガキュア184BASF社製が挙げられる。光重合開始剤Cの含有量は、本発明の組成物の硬化性が優れ、良好な塗膜が得られるという理由から、上述した化合物A100質量部に対して1~20質量部であるのが好ましく、2~10質量部であるのがより好ましい。その他の成分溶剤本発明の組成物は、作業性等の観点から、溶剤を含有していてもよい。溶剤は、有機溶剤であり、例えば、シクロヘキサン、メチルシクロヘキサン、デカリンなどの脂環式炭化水素類;ベンゼン、トルエン、キシレン、メシチレン、ドデシルベンゼン、メチルナフタレンなどの芳香族炭化水素類;メチレンクロライド、クロロホルム、エチレンクロライド、クロロベンゼンなどのハロゲン化物;THF、ジブチルエーテル、ジペンチルエーテル、ジヘキシルエーテル、ジヘプチルエーテル、ジオクチルエーテルなどのエーテル類;酢酸エチル、酢酸ブチル、アクリル酸ブチル、メタクリル酸メチル、ヘキサメチレンジアクリレート、トリメチロールプロパントリアクリレートなどのエステル類;メチルエチルケトン、メチルイソブチルケトン、ジイソブチルケトン、シクロヘキサノンなどのケトン類;プロピレングリコールモノメチルエーテル、メチルセルソルブ、エチルセルソルブ、プロピルセルソルブ、ブチルセルソルブなどのグリコールエーテル類;イソプロピルアルコールなどのアルコール類;等が挙げられ、これらを1種単独で用いてもよく、2種以上を併用してもよい。添加剤本発明の組成物は、本発明の目的を損なわない範囲で、添加剤、例えば、充填剤、老化防止剤、酸化防止剤、帯電防止剤、難燃剤、接着性付与剤、レベリング剤、分散剤、消泡剤、艶消し剤、光安定剤例えば、ヒンダードアミン系化合物等、染料、顔料等を含有することができる。本発明の組成物の製造方法は特に限定されず、例えば、反応容器に上記の各必須成分と任意成分とを入れ、減圧下で混合ミキサー等の攪拌機を用いて十分に混練する方法等により製造することができる。本発明の組成物は、ガラス基板またはプラスチック基材の表面を被覆する用途に用いることができ、例えば、ハードコート用組成物として使用できる。ガラス基板としては、特に限定されず、種々のガラス基板を用いることができる。プラスチック基材としては、熱可塑性プラスチック、熱硬化性プラスチックを問わず種々のプラスチック基材を用いることができ、具体的には、例えば、ポリメチルメタクリレート樹脂、ポリカーボネート樹脂、ポリスチレン樹脂、アクリロニトリルスチレン共重合樹脂、ポリ塩化ビニル樹脂、アセテート樹脂、ABS樹脂、ポリエステル樹脂、ポリアミド樹脂等が挙げられ、ポリカーボネート樹脂であるのが好ましい。本発明の組成物を塗布する方法は、特に限定されず、例えば、はけ塗り、流し塗り、浸漬塗り、スプレー塗り、スピンコート等の公知の塗布方法を採用できる。なお、本発明の組成物の塗布量としては、硬化時の塗膜の膜厚が1~30μmとなるようにするのが好ましい。本発明の組成物の硬化は、紫外線により行うことができる。本発明の組成物を硬化させる際に使用する紫外線の照射量としては、速硬化性、作業性の観点から、500~3000mJ/cm2が好ましい。本発明の組成物を紫外線照射により硬化させる際の温度は、20~100°Cであるのが好ましい。紫外線を照射するために使用する装置は特に制限されない。例えば、従来公知のものが挙げられる。以下に、実施例を挙げて本発明を具体的に説明する。ただし、本発明はこれらに限定されるものではない。[成分Bの製造]まず、後述する各実施例および比較例において用いる成分Bを製造した。SQAC/F31/7まず、3-アクリロキシプロピルトリメトキシシランKBM-5103、信越化学工業社製、以下同様と、トリフルオロプロピルトリメトキシシランKBM-7103、信越化学工業社製、以下同様とを、1:7のモル比で反応系に仕込んだ。具体的には、3-アクリロキシプロピルトリメトキシシラン5.37gと、トリフルオロプロピルトリメトキシシラン34.4gとを反応系に仕込んだ。その後、約200gのテトラヒドロフランTHF溶媒に溶解させ、系内を攪拌しながら、5.1のテトラメチルアンモニウムヒドロキシド水溶液10.81gを徐々に加えた後、系内を室温で24時間攪拌し、加水分解縮合させた。攪拌終了後、系内に酢酸ブチル約200gを加え、分液ロートを用いて反応溶液を飽和塩化ナトリウム/塩化カリウム水溶液により洗浄した。分液ロート内の水層が中性になるまで水洗を繰り返した後、有機層を分取、無水硫酸マグネシウムで脱水した。その後、減圧下で酢酸ブチル等の溶媒を留去させることで、1分子中にアクリロイルオキシ基とトリフルオロメチル基CF3-とを1:7の割合で有するシルセスキオキサンSQAC/F31/7と表記する。以下同様。を得た。当該シルセスキオキサンは、下記式3で表されるカゴ構造のシルセスキオキサンを含む。なお、得られた生成物について、1H-NMRおよび13C-NMR分析を行った結果、それぞれ、3.75ppmおよび50ppm付近に観測される-OCH3基に帰属可能なシグナルの消失が確認された。また、IR測定を行った結果、1110cm1付近にSi-O-Si結合に由来する吸収が観測された。このような結果は、成分Bとして製造した以下に記載する全ての生成物についても同様であった。SQAC/F32/63-アクリロキシプロピルトリメトキシシランと、トリフルオロプロピルトリメトキシシランとを、2:6のモル比で反応系に仕込んだ以外は上記と同様に加水分解縮合させて、1分子中にアクリロイルオキシ基とトリフルオロメチル基CF3-とを2:6の割合で有するシルセスキオキサンを得た。SQAC/F33/53-アクリロキシプロピルトリメトキシシランと、トリフルオロプロピルトリメトキシシランとを、3:5のモル比で反応系に仕込んだ以外は上記と同様に加水分解縮合させて、1分子中にアクリロイルオキシ基とトリフルオロメチル基CF3-とを3:5の割合で有するシルセスキオキサンを得た。SQAC/F34/43-アクリロキシプロピルトリメトキシシランと、トリフルオロプロピルトリメトキシシランとを、4:4のモル比で反応系に仕込んだ以外は上記と同様に加水分解縮合させて、1分子中にアクリロイルオキシ基とトリフルオロメチル基CF3-とを4:4の割合で有するシルセスキオキサンを得た。SQAC/F36/23-アクリロキシプロピルトリメトキシシランと、トリフルオロプロピルトリメトキシシランとを、6:2のモル比で反応系に仕込んだ以外は上記と同様に加水分解縮合させて、1分子中にアクリロイルオキシ基とトリフルオロメチル基CF3-とを6:2の割合で有するシルセスキオキサンを得た。SQAC/F37/13-アクリロキシプロピルトリメトキシシランと、トリフルオロプロピルトリメトキシシランとを、7:1のモル比で反応系に仕込んだ以外は上記と同様に加水分解縮合させて、1分子中にアクリロイルオキシ基とトリフルオロメチル基CF3-とを7:1の割合で有するシルセスキオキサンを得た。SQAC/F131/73-アクリロキシプロピルトリメトキシシランと、トリエトキシ-1H,1H,2H,2H-トリデカフルオロ-n-オクチルシランDynasylanF8261、エボニックデグサ社製、以下同様とを、1:7のモル比で反応系に仕込んだ以外は上記と同様に加水分解縮合させて、1分子中にアクリロイルオキシ基とトリデカフルオロヘキシル基C6F13-とを1:7の割合で有するシルセスキオキサンを得た。当該シルセスキオキサンは、下記式4で表されるカゴ構造のシルセスキオキサンを含む。SQAC/F134/43-アクリロキシプロピルトリメトキシシランと、トリエトキシ-1H,1H,2H,2H-トリデカフルオロ-n-オクチルシランとを、4:4のモル比で反応系に仕込んだ以外は上記と同様にして、1分子中にアクリロイルオキシ基とトリデカフルオロヘキシル基C6F13-とを4:4の割合で有するシルセスキオキサンを得た。SQAC/F136/23-アクリロキシプロピルトリメトキシシランと、トリエトキシ-1H,1H,2H,2H-トリデカフルオロ-n-オクチルシランとを、6:2のモル比で反応系に仕込んだ以外は上記と同様に加水分解縮合させて、1分子中にアクリロイルオキシ基とトリデカフルオロヘキシル基C6F13-とを6:2の割合で有するシルセスキオキサンを得た。SQAC/F137/13-アクリロキシプロピルトリメトキシシラン7モルと、トリエトキシ-1H,1H,2H,2H-トリデカフルオロ-n-オクチルシラン1モルとを反応系に仕込んだ以外は上記と同様に加水分解縮合させて、1分子中にアクリロイルオキシ基とトリデカフルオロヘキシル基C6F13-とを7:1の割合で有するシルセスキオキサンを得た。SQNH2/F31/7γ-アミノプロピルトリメトキシシランKBM-903、信越化学工業、以下同様と、トリフルオロプロピルトリメトキシシランとを、1:7のモル比で反応系に仕込んだ以外は上記と同様に加水分解縮合させて、1分子中にアミノ基とトリフルオロメチル基CF3-とを1:7の割合で有するシルセスキオキサンを得た。当該シルセスキオキサンは、下記式5で表されるカゴ構造のシルセスキオキサンを含む。SQSH/F31/7γ-メルカプトプロピルトリメトキシシランKBM-803、信越化学工業社製、以下同様と、トリフルオロプロピルトリメトキシシランとを、1:7のモル比で反応系に仕込んだ以外は上記と同様に加水分解縮合させて、1分子中にメルカプト基とトリフルオロメチル基CF3-とを1:7の割合で有するシルセスキオキサンを得た。当該シルセスキオキサンは、下記式6で表されるカゴ構造のシルセスキオキサンを含む。SQSH/F32/6γ-メルカプトプロピルトリメトキシシランと、トリフルオロプロピルトリメトキシシランとを、2:6のモル比で反応系に仕込んだ以外は上記と同様に加水分解縮合させて、1分子中にメルカプト基とトリフルオロメチル基CF3-とを2:6の割合で有するシルセスキオキサンを得た。SQSH/F33/5γ-メルカプトプロピルトリメトキシシランと、トリフルオロプロピルトリメトキシシランとを、3:5のモル比で反応系に仕込んだ以外は上記と同様に加水分解縮合させて、1分子中にメルカプト基とトリフルオロメチル基CF3-とを3:5の割合で有するシルセスキオキサンを得た。SQSH/F36/2γ-メルカプトプロピルトリメトキシシランと、トリフルオロプロピルトリメトキシシランとを、6:2のモル比で反応系に仕込んだ以外は上記と同様に加水分解縮合させて、1分子中にメルカプト基とトリフルオロメチル基CF3-とを6:2の割合で有するシルセスキオキサンを得た。SQSH/F37/1γ-メルカプトプロピルトリメトキシシランと、トリフルオロプロピルトリメトキシシランとを、7:1のモル比で反応系に仕込んだ以外は上記と同様に加水分解縮合させて、1分子中にメルカプト基とトリフルオロメチル基CF3-とを7:1の割合で有するシルセスキオキサンを得た。SQAC3-アクリロキシプロピルトリメトキシシラン42.1gのみを反応系に仕込んだ以外は上記と同様に加水分解縮合させて、アクリロイルオキシ基のみを有し、トリフルオロメチル基等のフルオロアルキル基を有さないシルセスキオキサンを得た。SQSHγ-メルカプトプロピルトリメトキシシラン35.4gのみを反応系に仕込んだ以外は上記と同様に加水分解縮合させて、メルカプト基のみを有し、トリフルオロメチル基等のフルオロアルキル基を有さないシルセスキオキサンを得た。SQF3トリフルオロプロピルトリメトキシシラン39.3gのみを反応系に仕込んだ以外は上記と同様に加水分解縮合させて、トリフルオロメチル基CF3-のみを有し、アクリロイルオキシ基、アミノ基、メルカプト基等の反応性官能基を有さないシルセスキオキサンを得た。<実施例1~16、比較例1~8>下記第1表に示す配合量単位:質量部で、同表に示す各成分を、溶剤イソプロピルアルコール:30質量、酢酸ブチル:30質量、プロピレングリコールモノメチルエーテル:20質量、ジイソブチルケトン:20質量の混合溶剤に溶かし、攪拌機を用いて混合し、各硬化性樹脂組成物を得た。<評価>得られた各硬化性樹脂組成物を、ポリカーボネート基板に10~30μmの膜厚となるようにスプレーを用いて塗布した。その後、オーブン乾燥70°C、3分間を経て、川口スプリング製作所社製のGSUVSYSTEMを用いて、ピーク強度が80mW/cm2、積算光量が1000mJ/cm2となるようにUV照射を行って塗膜を形成し、評価用サンプルを得た。この評価用サンプルを用いて、各特性を以下の方法により評価した。透明性全光線透過率評価用サンプルの全光線透過率[]を、ヘイズメーターHM-150、村上色彩技術研究所社製を用いて測定した。全光線透過率が85以上である場合には、透明性に優れ実用的であるとして透明性を○と評価し、全光線透過率が85未満である場合には透明性に劣るものとして透明性を×と評価した。透明性の評価結果および全光線透過率の値を、下記第1表に示す。水接触角水平に設置した評価用サンプルの塗膜表面に、10μm3の水滴を2μm3/secの速度で滴下し、接触角測定装置OCA20、DataPhysics社製を用いて、水接触角°を測定した。5滴分右左の水接触角の平均値を、下記第1表に示す。このとき、水接触角が80°以上であると、撥水性に優れることを示す。耐擦傷性評価用サンプルの塗膜表面を、スチールウール0000を用いて、荷重250g/cm2で、10往復刻みで傷付きが目視で確認できるまで擦り、その往復回数によって耐擦傷性を評価した。往復回数を下記第1表に示す。往復回数が200以上であれば、高硬度であると評価できる。上記第1表に示すその他の成分は以下のとおりである。15官能アクリレート:ジペンタエリスリトールペンタアクリレートとイソホロンジイソシアネートのイソシアヌレート体とを反応させて得られる上記式A1-3で表される15官能アクリレート。多官能シルセスキオキサン:上述したAC-SQSI-20東亞合成社製5官能アクリレート:ジペンタエリスリトールペンタアクリレートM-403、東亞合成社製テフロン登録商標:ポリテトラフルオロエチレンデュポン社製光重合開始剤:イルガキュア184BASF社製上記第1表に示す結果から、実施例1~16は、いずれも透明性および撥水性に優れ、かつ、高硬度であることが分かった。とりわけ、成分Aとして、15官能アクリレートを用いた実施例1~14は、多官能シルセスキオキサンを用いた実施例15および16よりも、高硬度であった。また、B成分として、トリデカフルオロヘキシル基C6F13-を有するSQAC/F13を用いた実施例12~14は、水接触角が大きく、撥水性により優れる傾向にあることが分かった。これに対して、成分Bを用いていない比較例1および5は、水接触角が小さく撥水性に劣ることが分かった。また、フルオロアルキル基を有していない成分Bを用いた比較例2および3も、接触角が小さく撥水性に劣ることが分かった。また、フルオロアルキル基のみを有する成分Bを用いた比較例4は、透明性に劣ることが分かった。また、成分Aとして5官能アクリレートを用いた比較例6は、耐擦傷性に劣り、高硬度が得られないことが分かった。また、成分Aを用いていない比較例7は、塗膜が硬化せず、各特性を評価することができなかった上記第1表中、-で示す。また、成分Bとして、テフロン登録商標を用いた比較例8は、撥水性は優れるものの、透明性に劣ることが分かった。"